(57)【要約】【課題】本発明は、ポリエステル等の熱可塑性ポリマーを溶融紡糸する際の、フィルターの詰りによるパック内の圧力上昇を抑えることが可能となり、紡糸口金パックの交換周期を長くでき、長時間安定して、ケバ、糸切れのない紡糸を可能とする溶融紡糸口金パックを提供するものである。【解決手段】濾過部材として、金属の多孔管の外側に、濾過精度が１０〜６０μで、プリーツ状の金属不織布からなる濾過材を使用したキャンドルフィルターを用いた溶融紡糸口金パックにある。【選択図】  なし【特許請求の範囲】
【請求項１】
濾過部材としてキャンドルフィルターを用いた溶融紡糸口金パック。
【請求項２】
キャンドルフィルターの濾過材として金属不織布を用いた請求項１記載の溶融紡糸口金パック。
【請求項３】
金属不織布の濾過精度が１０〜６０μである請求項２記載の溶融紡糸口金パック。
【請求項４】
金属不織布がプリーツ状である請求項２または３記載の溶融紡糸口金パック。
【発明の詳細な説明】
【０００１】
【発明の属する技術分野】
本発明は、紡糸安定性向上に効果のある溶融紡糸口金パックに関する。
【０００２】
【従来の技術】
従来より、溶融紡糸に用いられる溶融紡糸口金パックは、その内部に紡糸原液の濾過部分が設けられている。該濾過部分としては、平板状のフィルターと、ガラスビーズ、金属粒子、無機粒子等の濾材を組み合わせたものが用いられる。
【０００３】
例えば特許文献１には、濾過部分として、金属線フィルターと金属不織布とからなる平板状のフィルターと濾砂層からなる溶融紡糸口金パックが記載されている。
【０００４】
【特許文献１】特開平８−２６９８１０号公報
【０００５】
【発明が解決しようとする課題】
しかし、従来の技術では、ポリマーに含まれる異物やゲルにより、紡糸工程において、フィルターの背面昇圧速度が早く、フィルターを収容している溶融紡糸口金パックの交換頻度が多くなるという問題があった。
【０００６】
本発明はこのような従来技術における問題点を解決するものであり、フィルターの詰りによる口金パック内の圧力上昇を抑え紡糸口金パックの交換周期を長くでき、長時間安定して、ケバ、糸切れのない紡糸を可能とする溶融紡糸口金パックを提供するものである。
【０００７】
【課題を解決するための手段】
本発明の要旨は、濾過部材としてキャンドルフィルターを用いた溶融紡糸口金パックにある。
【０００８】
【発明の実施の形態】
以下、本発明の好適な実施の形態について具体的に説明する。
【０００９】
図１は本発明の溶融紡糸口金パックの一例図である。
【００１０】
本発明の溶融紡糸口金パックは、パック本体１の内部に濾過部分として、キャンドルフィルター２を備えていることが必要である。
【００１１】
紡糸原液導入孔３より、口金パック内へ入った紡糸原液は、キャンドルフィルタ２により濾過された後、多孔板４を通過し、紡糸口金５より吐出される。
【００１２】
該キャンドルフィルターは、濾過機能を有する筒状のフィルターであり、金属の多孔管の外側に、濾過材として金属不織布を用いたものが好ましい。
【００１３】
該多孔管としては面積３．０〜２０．０ｍｍ２の孔があいたものが好ましい。
【００１４】
また、金属不織布は濾過精度が１０〜６０μであることが好ましく、濾過精度が１０μ未満ではフィルターの背面昇圧速度が早く、フィルターを収容している溶融紡糸口金パックの交換頻度が多くなり、６０μを超えると濾過の効果が不十分で毛羽の発生や糸切れによる工程歩留まりの悪化になりやすい。
【００１５】
さらに本発明では、濾過面積を増やすために、金属不織布はプリーツ状であることが好ましい。
【００１６】
本発明では、濾過部材として筒状のキャンドルフィルターを用いることにより、平面状のフィルターよりも紡糸原液との接触面積が大きくなり、濾過面積が大きくなることで、異物やゲルによる目詰まりが起こりにくく、長時間安定した紡糸が可能となる。
【００１７】
なお、異物の混入が起きやすいリサイクル樹脂を溶融紡糸する際には、金属不織布の濾過精度を１５〜４０μとすることが好ましい。
【００１８】
また、本発明の溶融紡糸口金パックに用いるキャンドルフィルターは、複数本であってもよい。
【００１９】
さらに、本発明のキャンドルフィルターは、洗浄することにより再利用が可能であり、コスト低下が可能となる。
【００２０】
また、本発明の溶融紡糸口金パックは、異物の多い紡糸原液や無機物粒子を含有する紡糸原液、ゲル化しやすい紡糸原液を溶融紡糸する際に有効である。
【００２１】
本発明の溶融紡糸口金パックは、キャンドルフィルター、多孔板、口金パック本体等との接続箇所からの原液漏れのないように取り付ければ良く、その取り付け方法は特に限定されるものではなく、多孔板４と紡糸口金５の間及び多孔板４とキャンドルフィルター２の間にアルミやポリイミドなどのパッキンを使用し、締め付けボルトで固定することが好ましい。
【００２２】
【実施例】
以下、実施例をあげて本発明を説明する。なお、各特性値の測定及び評価は以下の方法に従った。
【００２３】
（濾過精度）
ＪＩＳ規格Ｂ８３５６−１９７６によりフィルターメディアを透過した最大ガラスビーズ粒径より測定した。
【００２４】
（背圧上昇限界日数）
溶融紡糸口金パックの背圧が、溶融紡糸口金を装着する紡糸ブロックの設備耐圧性の安全を考慮した最大圧力（本実験の紡糸ブロックでは１７．６４ＭＰａ）に上昇するまでの日数を背圧上昇限界日数とした。
【００２５】
（実施例１）
ポリエチレンテレフタレートポリマーを使用し、図１に示す溶融紡糸口金パックを用いて、２８５℃の温度で溶融し、丸断面０．２５ｍｍφ×２４ホールの紡糸口金により溶融紡糸し、引取速度２１００ｍ／分で巻き取り、ポリエチレンテレフタレート繊維を得た。
【００２６】
キャンドルフィルターは、面積４．９ｍｍ２の孔があいた多孔管の外側に、濾過材としてプリーツ状の金属不織布を用いたものを使用した。
【００２７】
該濾過材の面積は１４０ｃｍ２、濾過精度は２０μｍであった。
【００２８】
背圧上昇限界日数は２１日で、濾過精度が同一の通常の平面フィルターの３倍であった。
【００２９】
（実施例２）
キャンドルフィルターの濾過材の濾過精度を１０μｍとした以外は、実施例１と同様の条件で溶融紡糸を行った。
【００３０】
背圧上昇限界日数は９日で、濾過精度が同一の通常の平面フィルターの３倍であった。
【００３１】
（比較例１）
キャンドルフィルターの代わりに通常の平面フィルター（濾過精度が２０μｍの金属不織布、濾過面積１９．６ｃｍ２にて構成したもの）を用いた以外は実施例１と同様の条件で溶融紡糸を行った。背圧上昇限界日数は７日であった。
【００３２】
（比較例１）
キャンドルフィルターの代わりに通常の平面フィルター（濾過精度が１０μｍの金属不織布、濾過面積１９．６ｃｍ２にて構成したもの）を用いた以外は実施例１と同様の条件で溶融紡糸を行った。背圧上昇限界日数は３日であった。
【００３３】
【発明の効果】
本発明は、フィルターの詰りによる圧力上昇を抑え紡糸口金パックの交換周期を長くでき、長時間安定して、ケバ、糸切れのない紡糸を可能とする溶融紡糸口金パックが得られる。
【図面の簡単な説明】
【図１】本発明の紡糸口金パックの一例図である
【符号の説明】
１：パック本体
２：キャンドルフィルター
３：紡糸原液導入孔
４：多孔板
５：紡糸口金
【図１】
2004324002.tif 000002